ЖИДКАЯ КОМПОЗИЦИЯ ДЛЯ ФОТОПОЛИМЕРИЗАЦИОННОСПОСОБНОЙ ПЛЕНКИ ДЛЯ ЗАПИСИ ГОЛОГРАММЫ, СПОСОБ ПОЛУЧЕНИЯ КОМПОЗИЦИИ, СПОСОБ ПОЛУЧЕНИЯ ВЫШЕУКАЗАННОЙ ПЛЕНКИ

2
2,
1. Жидкая композиция для получения фотополимеризационноспособной пленки для записи голограммы, которая формирует изображение за счет модуляции показателя преломления при экспозиции активирующим облучением с длиной волны 325-550 нм, содержащая смесь жидкого акрилового мономера и акрилового олигомера, а также инициатор фотополимеризации, отличающаяся тем, что содержит от 30 до 70% жидкого акрилового мономера, имеющего по крайней мере одну кислотную группу COOH и относящегося к карбоновым кислотам, от 30 до 70% акрилового олигомера, от 0,5 до 25% наночастиц оксидов ZnO, или SiO, или TiO или сульфидов металлов ZnS, или CdS покрытых или не покрытых органическими оболочками, имеющими размер от 2 до 30 нм, от 0,05 до 5% инициатора фотополимеризации, в качестве которого используют 2,2-Dimethoxy-2-phenylacetophenone или Bis(5-2,4-cyclopentadien-1-yl)bis[2,6-difluoro-3-(1H-pyrrol-1-yl)phenyl]titanium.
2. Способ получения жидкой композиции для получения фотополимеризационноспособной пленки по п.1, включающий смешивание вышеуказанных компонентов, отличающийся тем, что производят нагрев вышеуказанной композиционной смеси и постоянное перемешивание 2 ч при 90°C, затем при постоянном помешивании при 90°C в нагретую смесь порционно вводят указанное количество наночастиц из указанного перечня до получения прозрачного раствора, после полного растворения наночастиц проводят постоянное перемешивание в течение 1 часа при t=90°C, далее добавляют Ethylene glycol phenyl ether acrylate и тщательно перемешивают полученный состав в течение 1 ч при температуре 90°C, добавляют указанное количество инициатора фотополимеризации, и смесь перемешивают в течение 1 ч при температуре 90°C.
3. Способ получения фотополимеризационноспособной пленки для записи голограммы, включающий нанесение на подложку фотополимеризационноспособной композиции и прокатку между вальцами, отличающийся тем, что жидкую фотополимеризационноспособную композицию по п.1 наносят в виде капли на полимерную полиэстеровую пленку, закрывают ее другой такой же пленкой, а между вальцами прокатывают при температуре от 20 до 60°C.